СПОСОБЫ И СИСТЕМА ДЛЯ ВЫЩЕЛАЧИВАНИЯ И ВЫСВОБОЖДЕНИЯ СИЛИКОНОВЫХ ГИДРОГЕЛЕВЫХ ГЛАЗНЫХ ЛИНЗ С ПОМОЩЬЮ РАСТВОРОВ ПОВЕРХНОСТНО-АКТИВНОГО ВЕЩЕСТВ

1. Способ высвобождения глазной линзы, содержащей силикон, из части пресс-формы, включающий
воздействие на указанную глазную линзу первого водного раствора, содержащего приблизительно 20% или более первого высвобождающего агента, представляющего собой Texapon 845; и
нагревание указанного первого раствора, воздействию которого подвергается глазная линза.
2. Способ по п.1, дополнительно включающий стадии
удаления непрореагировавших компонентов и разбавителей из глазной линзы путем воздействия на линзу первого водного раствора; и
промывки указанной глазной линзы посредством контактирования со вторым водным раствором до тех пор, пока уровень непрореагировавших компонентов и разбавителей в указанной линзе будет ниже заранее определенной пороговой величины.
3. Способ по п.2, где линза подвергается воздействию первого водного раствора в течение приблизительно 20 мин или более.
4. Способ по п.2, где указанная первая жидкость, указанная вторая жидкость или обе жидкости содержат буферный водный раствор.
5. Способ по п.4, где указанная первая жидкость, указанная вторая жидкость или обе жидкости содержат хлорид натрия, борную кислоту, борат натрия, дигидрофосфат натрия, цитрат натрия, ацетат натрия, бикарбонат натрия или любую их комбинацию.
6. Способ по п.2, где заранее определенная пороговая величина представляет собой пороговую величину определения непрореагировавших компонентов и разбавителей.
7. Способ по п.2, где указанная глазная линза представляет собой контактную линзу, содержащую от 0 до приблизительно 90% воды.
8. Способ по п.2, где указанная глазная линза дополнительно включает разбавитель, и указанный способ дополнительно включает удаление указанного разбавителя из указанной глазной линзы.
9. Способ по п.8, где указанная глазная линза имеет функциональный размер и набухает во время указанного удаления разбавителя.
10. Способ по п.2, где указанная глазная линза слегка окрашена.
11. Способ по п.2, где указанная глазная линза имеет отпечаток красителя.
12. Способ по п.2, где глазная линза образована из реакционной смеси, содержащей высокомолекулярный гидрофильный полимер и эффективное количество функционализированного гидроксилом кремнийсодержащего мономера.
13. Биомедицинское устройство по п.2, где эффективное количество указанного функционализированного гидроксилом кремнийсодержащего мономера составляет от приблизительно 5 до приблизительно 90%.
14. Способ по п.1, где указанная глазная линза образована из реакционной смеси, содержащей от приблизительно 1 до приблизительно 15% высокомолекулярного гидрофильного полимера.
15. Способ по п.1, дополнительно включающий стадию формования глазной линзы путем отверждения мономера, выбранного из группы, включающей поли-N-винилпирролидон, поли-N-винил-2-пиперидон, поли-N-винил-2-капролактам, поли-N-винил-3-метил-2-капролактам, поли-N-винил-3-метил-2-пиперидон, поли-N-винил-4-метил-2-пиперидон, поли-N-винил-4-метил-2-капролактам, поли-N-винил-3-этил-2-пирролидон и поли-N-винил-4,5-диметил-2-пирролидон, поливинилимидазол, поли-N,N-диметилакриламид, поливиниловый спирт, полиакриловую кислоту, полиэтиленоксид, поли-2-этилоксазолин, полисахарид гепарина, полисахариды, их смеси и сополимеры.
16. Способ по п.2, где стадия промывки глазной линзы включает трехкратное воздействие на глазную линзу, по меньшей мере, 35 мл деионизированной воды.
17. Способ по п.2, дополнительно включающий стадию формования глазной линзы путем отверждения мономера, выбранного из группы, включающей N,N-диметилакриламид, 2-гидроксиэтилметакрилат, монометакрилат глицерина, 2-гидроксиэтилметакриламид, монометакрилат полиэтиленгликоля, метакриловую кислоту, акриловую кислоту, N-винилпирролидон, N-винил-N-метилацетамид, N-винил-N-этилацетамид, N-винил-N-этилформамид, N-винилформамид, гидрофильные винилкарбонатные мономеры, винилкарбаматные мономеры, гидрофильные оксазолоновые мономеры и полидекстран.
18. Способ по п.2, где первый водный раствор нагревают приблизительно до 90°С или более.
19. Способ по п.2, где стадия воздействия на указанную глазную линзу первого водного раствора включает погружение линзы в указанный первый раствор.
20. Способ по п.2, где стадия воздействия на указанную глазную линзу первого водного раствора включает протекание первого водного раствора по линзе.
21. Способ высвобождения глазной линзы, содержащей силикон, из части пресс-формы, включающий
воздействие на указанную глазную линзу первого водного раствора, содержащего приблизительно 20% или более первого высвобождающего агента, представляющего собой 1,2-гександиол; и
нагревание указанного первого водного раствора, воздействию которого подвергается глазная линза.
22. Способ по п.21, дополнительно включающий стадии
удаления непрореагировавших компонентов и разбавителей из глазной линзы путем воздействия на линзу первого водного раствора; и
промывки указанной глазной линзы посредством введения в контакт со вторым водным раствором до тех пор, пока уровень непрореагировавших компонентов и разбавителей в указанной линзе будет ниже заранее определенной пороговой величины.
23. Способ по п.22, где линза подвергается воздействию первого водного раствора в течение приблизительно 20 мин или более.
24. Способ по п.22, где указанная первая жидкость, указанная вторая жидкость или обе жидкости содержат буферный водный раствор.
25. Способ по п.24, где указанная первая жидкость, указанная вторая жидкость или обе жидкости содержат хлорид натрия, борную кислоту, борат натрия, дигидрофосфат натрия, цитрат натрия, ацетат натрия, бикарбонат натрия или любую их комбинацию.
26. Способ по п.22, где заранее определенная пороговая величина представляет собой пороговую величину определения непрореагировавших компонентов и разбавителей.
27. Способ по п.22, где указанная глазная линза представляет собой контактную линзу, содержащую от 0 до приблизительно 90% воды.
28. Способ по п.22, где указанная глазная линза дополнительно включает разбавитель, и указанный способ дополнительно включает удаление указанного разбавителя из указанной глазной линзы.
29. Способ по п.28, где указанная глазная линза имеет функциональный размер и набухает во время указанного удаления разбавителя.
30. Способ по п.22, где указанная глазная линза слегка окрашена.
31. Способ по п.22, где указанная глазная линза имеет отпечаток красителя.
32. Способ по п.22, где глазная линза образована из реакционной смеси, содержащей высокомолекулярный гидрофильный полимер и эффективное количество функционализированного гидроксилом кремнийсодержащего мономера.
33. Биомедицинское устройство по п.22, где эффективное количество указанного функционализированного гидроксилом кремнийсодержащего мономера составляет от приблизительно 5 до приблизительно 90%.
34. Способ по п.22, где указанная глазная линза образована из реакционной смеси, содержащей от приблизительно 1 до приблизительно 15% высокомолекулярного гидрофильного полимера.
35. Способ по п.22 дополнительно включающий стадию формования глазной линзы путем отверждения мономера, выбранного из группы, включающей поли-N-винилпирролидон, поли-N-винил-2-пиперидон, поли-N-винил-2-капролактам, поли-N-винил-3-метил-2-капролактам, поли-N-винил-3-метил-2-пиперидон, поли-N-винил-4-метил-2-пиперидон, поли-N-винил-4-метил-2-капролактам, поли-N-винил-3-этил-2-пирролидон и поли-N-винил-4,5-диметил-2-пирролидон, поливинилимидазол, поли-N,N-диметилакриламид, поливиниловый спирт, полиакриловую кислоту, полиэтиленоксид, поли-2-этилоксазолин, полисахарид гепарина, полисахариды, их смеси и сополимеры.
36. Способ по п.22, где стадия промывки глазной линзы включает трехкратное воздействие на глазную линзу, по меньшей мере, 35 мл деионизированной воды.
37. Способ по п.22, дополнительно включающий стадию формования глазной линзы путем отверждения мономера, выбранного из группы, включающей N,N-диметилакриламид, 2-гидроксиэтилметакрилат, монометакрилат глицерина, 2-гидроксиэтилметакриламид, монометакрилат полиэтиленгликоля, метакриловую кислоту, акриловую кислоту, N-винилпирролидон, N-винил-N-метилацетамид, N-винил-N-этилацетамид, N-винил-N-этилформамид, N-винилформамид, гидрофильные винилкарбонатные мономеры, винилкарбаматные мономеры, гидрофильные оксазолоновые мономеры и полидекстран.
38. Способ по п.22, где первый водный раствор нагревают приблизительно до 90°С или более.
39. Способ по п.22, где стадия воздействия на указанную глазную линзу первого водного раствора включает погружение линзы в указанный первый раствор.
40. Способ по п.22, где стадия воздействия на указанную глазную линзу первого водного раствора включает протекание первого водного раствора по линзе.
41. Способ высвобождения глазной линзы, содержащей силикон, из части пресс-формы, включающий
воздействие на указанную глазную линзу первого водного раствора, содержащего приблизительно 20% или более первого высвобождающего агента, представляющего собой Sulfotex OA; и
нагревание указанного первого водного раствора, воздействию которого подвергается глазная линза.
42. Способ по п.41, дополнительно включающий стадии
удаления непрореагировавших компонентов и разбавителей из глазной линзы путем воздействия на линзу первого водного раствора и
промывки указанной глазной линзы посредством введения в контакт со вторым водным раствором до тех пор, пока уровень непрореагировавших компонентов и разбавителей в указанной линзе будет ниже заранее определенной пороговой величины.
43. Способ по п.42, где линза подвергается воздействию первого водного раствора в течение приблизительно 20 мин или более.
44. Способ по п.42, где указанная первая жидкость, указанная вторая жидкость или обе жидкости содержат буферный водный раствор.
45. Способ по п.44, где указанная первая жидкость, указанная вторая жидкость или обе жидкости содержат хлорид натрия, борную кислоту, борат натрия, дигидрофосфат натрия, цитрат натрия, ацетат натрия, бикарбонат натрия или любую их комбинацию.
46. Способ по п.42, где заранее определенная пороговая величина представляет собой пороговую величину определения непрореагировавших компонентов и разбавителей.
47. Способ по п.42, где указанная глазная линза представляет собой контактную линзу, содержащую от 0 до приблизительно 90% воды.
48. Способ по п.42, где указанная глазная линза дополнительно включает разбавитель, и указанный способ дополнительно включает удаление указанного разбавителя из указанной глазной линзы.
49. Способ по п.48, где указанная глазная линза имеет функциональный размер и набухает во время указанного удаления разбавителя.
50. Способ по п.42, где указанная глазная линза слегка окрашена.
51. Способ по п.42, где указанная глазная линза имеет отпечаток красителя.
52. Способ по п.42, где глазная линза образована из реакционной смеси, содержащей высокомолекулярный гидрофильный полимер и эффективное количество функционализированного гидроксилом кремнийсодержащего мономера.
53. Биомедицинское устройство по п.42, где эффективное количество указанного функционализированного гидроксилом кремнийсодержащего мономера составляет от приблизительно 5 до приблизительно 90%.
54. Способ по п.42, где указанная глазная линза образована из реакционной смеси, содержащей от приблизительно 1 до приблизительно 15% высокомолекулярного гидрофильного полимера.
55. Способ по п.42, дополнительно включающий стадию формования глазной линзы путем отверждения мономера, выбранного из группы, включающей поли-N-винилпирролидон, поли-N-винил-2-пиперидон, поли-N-винил-2-капролактам, поли-N-винил-3-метил-2-капролактам, поли-N-винил-3-метил-2-пиперидон, поли-N-винил-4-метил-2-пиперидон, поли-N-винил-4-метил-2-капролактам, поли-N-винил-3-этил-2-пирролидон и поли-N-винил-4,5-диметил-2-пирролидон, поливинилимидазол, поли-N,N-диметилакриламид, поливиниловый спирт, полиакриловую кислоту, полиэтиленоксид, поли-2-этилоксазолин, полисахарид гепарина, полисахариды, их смеси и сополимеры.
56. Способ по п.42, где стадия промывки глазной линзы включает трехкратное воздействие на глазную линзу, по меньшей мере, 35 мл деионизированной воды.
57. Способ по п.42, дополнительно включающий стадию формования глазной линзы путем отверждения мономера, выбранного из группы, включающей N,N-диметилакриламид, 2-гидроксиэтилметакрилат, метакрилат глицерина, 2-гидроксиэтилметакриламид, монометакрилат полиэтиленгликоля, метакриловую кислоту, акриловую кислоту, N-винилпирролидон, N-винил-N-метилацетамид, N-винил-N-этилацетамид, N-винил-N-этилформамид, N-винилформамид, гидрофильные винилкарбонатные мономеры, винилкарбаматные мономеры, гидрофильные оксазолоновые мономеры и полидекстран.
58. Способ по п.42, где первый водный раствор нагревают приблизительно до 90°С или более.
59. Способ по п.42, где стадия воздействия на указанную глазную линзу первого водного раствора включает погружение линзы в указанный первый раствор.
60. Способ по п.42, где стадия воздействия на указанную глазную линзу первого водного раствора включает протекание первого водного раствора по линзе.